(57)【要約】【課題】巻線の自由度が高く且つ生産性が高く且つ２９０℃における寿命時間７千時間以上・寿命時間４万時間以上が得られる使用温度２３０℃の耐熱性を有する多層押出被覆丸電線を提供する。【解決手段】めっき処理しない軟銅丸線（１）と、軟銅丸線（１）の外周に形成された第一ＰＦＡ（四フッ化エチレン−パーフロロアルキルビニルエーテル共重合体樹脂）押出被覆（１１）と、第一ＰＦＡ押出被覆（１１）の外周に形成された第二ＰＦＡ押出被覆（１２）と、第二ＰＦＡ押出被覆（１２）の外周に形成された第三ＰＦＡ押出被覆（１３）とを具備する。【効果】巻線の自由度が大きくなる。生産性を向上できる。高い押出温度でも安定して押出しが出来る。２９０℃における寿命時間７千時間以上・寿命時間４万時間以上の耐熱性が得られる。【選択図】図１
2012186046.tif 000002
【特許請求の範囲】
【請求項１】
めっき処理しない軟銅丸線または銀めっき軟銅丸線またはニッケルめっき軟銅丸線（１）と、前記軟銅丸線（１）の外周に形成された第一ＰＦＡ（四フッ化エチレン−パーフロロアルキルビニルエーテル共重合体樹脂）押出被覆（１１）と、前記第一ＰＦＡ押出被覆（１１）の外周に形成された第二ＰＦＡ押出被覆（１２）と、前記第二ＰＦＡ押出被覆（１２）の外周に形成された第三ＰＦＡ押出被覆（１３）とを具備したことを特徴とする多層押出被覆丸電線（１０）。
【請求項２】
請求項１に記載の多層押出被覆丸電線（１０）において、前記第二ＰＦＡ押出被覆（１２）の色が前記第三ＰＦＡ押出被覆（１３）の色と異なることを特徴とする多層押出被覆丸電線（１０）
【発明の詳細な説明】
【技術分野】
【０００１】
本発明は、多層押出被覆丸電線に関し、さらに詳しくは、巻線の自由度が高く且つ生産性が高く且つ２９０℃における寿命時間７千時間以上・寿命時間４万時間以上が得られる使用温度２３０℃の耐熱性を有する多層押出被覆丸電線に関する。
【背景技術】
【０００２】
従来、平角銅線の外周に３層の樹脂絶縁被覆を形成し、その樹脂絶縁被覆の樹脂としてＰＦＡ（四フッ化エチレン−パーフロロアルキルビニルエーテル共重合体樹脂）を用いた樹脂絶縁被覆平角電線が知られている（例えば、特許文献１参照。）。
【先行技術文献】
【特許文献】
【０００３】
【特許文献１】特開２００３−２７２９１６号公報（［請求項４］、図８）
【発明の概要】
【発明が解決しようとする課題】
【０００４】
上記従来の樹脂絶縁被覆平角電線では、断面形状が角形であるため、丸線に比べて巻線の自由度が制限される問題点があった。
他方、従来の多層被覆丸電線では、被覆がテープ巻きのため、生産性が低い問題点があった。
さらに、従来の多層被覆電線では、外側の被覆層が破れたときに露出する内側の被覆層の色が外側の被覆層の色と同じであったため、被覆層が破れに気づきにくい問題点があった。
そこで、本発明の第一の目的は、巻線の自由度が高く且つ生産性が高く且つ２９０℃における寿命時間７千時間以上・寿命時間４万時間以上が得られる使用温度２３０℃の耐熱性を有する多層押出被覆丸電線を提供することにある。
また、本発明の第二の目的は、最外層の被覆が破れたら直ちに気づくことが出来る多層押出被覆丸電線を提供することにある。
【課題を解決するための手段】
【０００５】
第１の観点では、本発明は、めっき処理しない軟銅丸線または銀めっき軟銅丸線またはニッケルめっき軟銅丸線（１）と、前記軟銅丸線（１）の外周に形成された第一ＰＦＡ（四フッ化エチレン−パーフロロアルキルビニルエーテル共重合体樹脂）押出被覆（１１）と、前記第一ＰＦＡ押出被覆（１１）の外周に形成された第二ＰＦＡ押出被覆（１２）と、前記第二ＰＦＡ押出被覆（１２）の外周に形成された第三ＰＦＡ押出被覆（１３）とを具備したことを特徴とする多層押出被覆丸電線（１０）を提供する。
上記第１の観点による多層押出被覆丸電線（１０）では、断面形状が丸形であるため、角線に比べて巻線の自由度が大きくなる。また、押出被覆のため、生産性を向上できる。また、融点が高い軟銅丸線（１０８３℃）に融点が低い錫めっき（２３２℃）などをしないか、又は、融点が高い銀めっき（９６１℃）またはニッケルめっき（１４５５℃）をするため、ＰＦＡの高い押出温度（３７０℃）でも、安定して押出しが出来る。そして、被覆にＰＦＡを用いているため、２９０℃における寿命時間７千時間以上・寿命時間４万時間以上が得られる使用温度２３０℃の耐熱性を得ることが出来る。
【０００６】
第２の観点では、本発明は、前記第１の観点による多層押出被覆丸電線（１０）において、前記第二ＰＦＡ押出被覆（１２）の色が前記第三ＰＦＡ押出被覆（１３）の色と異なることを特徴とする多層押出被覆丸電線（１０）を提供する。
上記第２の観点による多層押出被覆丸電線（１０）では、第三ＰＦＡ押出被覆（１３）が破れたら、異なる色の第二ＰＦＡ押出被覆（１２）が露出するため、直ちに気づくことが出来る。
【発明の効果】
【０００７】
本発明の多層押出被覆丸電線（１０）によれば、巻線の自由度が大きくなる。また、生産性を向上できる。そして、２９０℃における寿命時間７千時間以上・寿命時間４万時間以上が得られる使用温度２３０℃の耐熱性を得ることが出来る。さらに、第三ＰＦＡ押出被覆（１３）の破れに直ちに気づくことが出来る。
【図面の簡単な説明】
【０００８】
【図１】実施例１に係る多層押出被覆丸電線を示す断面図である。
【図２】本発明に係る多層押出被覆丸電線の耐熱性を示すグラフである。
【発明を実施するための形態】
【０００９】
以下、図に示す実施の形態により本発明をさらに詳細に説明する。なお、これにより本発明が限定されるものではない。
【実施例】
【００１０】
−実施例１−
図１は、実施例１に係る多層押出被覆丸電線１０を示す断面図である。
この多層押出被覆丸電線１０は、めっき処理しない軟銅丸線１と、軟銅丸線１の外周に形成された第一ＰＦＡ押出被覆１１と、第一ＰＦＡ押出被覆１１の外周に形成された第二ＰＦＡ押出被覆１２と、第二ＰＦＡ押出被覆１２の外周に形成された第三ＰＦＡ押出被覆１３とを具備してなる。
【００１１】
軟銅丸線１の外径は、例えば１ｍｍである。
ＰＦＡ押出被覆１１，１２，１３の各厚さは、例えば０．０６ｍｍである。
【００１２】
ＰＦＡ押出被覆１１，１２，１３は、ＰＦＡ押出温度３７０℃、軟銅丸線速度２６ｍ／分で形成した。
【００１３】
第一ＰＦＡ押出被覆１１は赤色、第二ＰＦＡ押出被覆１２は黄色、第三ＰＦＡ押出被覆１３は白色とした。
【００１４】
多層押出被覆丸電線１０について、次の条件で耐熱性を試験した。
（１）試験試料：ＩＥＣ６０９５０−１  付属書Ｕ２．３に基づく２ヶ撚り法（片方は銅線）…荷重１．３８ｋｇ
（２）評価方法：試験試料を所定温度で所定時間エージングし、破壊電圧値を測定し、破壊電圧値が初期破壊電圧値の５０％以下になったときのエージング温度とエージング時間とを耐熱性の評価基準とする。破壊電圧値は、試験試料にＡＣ４ｋＶを１分間印加した後、０．５ｋＶ／秒で昇圧し、絶縁破壊に至った電圧を測定する。
【００１５】
試験結果は、次の通りであった。
（１）エージング温度：２５０℃  エージング時間：１９０００時間
（２）エージング温度：２７０℃  エージング時間：９０００時間
（３）エージング温度：２９０℃  エージング時間：８０００時間
（４）エージング温度：３００℃  ３００時間で変化なし（ＵＬ  Ｎ種に該当）
図２のａに、上記試験結果から推定される耐熱特性を示す。
【００１６】
−比較例−
本発明のＰＦＡの代わりに、ＥＴＦＥ（四フッ化エチレン・エチレン共重合樹脂）を用いた以外は同じ構造の多層押出被覆丸電線を製造し、上記方法で耐熱性の試験を行った。
試験結果は、次の通りであった。
（１）エージング温度：１８０℃  エージング時間：７０００時間
（２）エージング温度：２００℃  エージング時間：７００時間
（３）エージング温度：２２０℃  エージング時間：６０時間
図２のｂに、上記試験結果から推定される耐熱特性を示す。
【００１７】
上記試験結果から、同じフッ素樹脂であるが、ＰＦＡがＥＴＦＥよりも優れた耐熱性を示し、２９０℃における寿命時間７千時間以上・寿命時間４万時間以上が得られる使用温度２３０℃の耐熱性を有することが判った。
【００１８】
多層押出被覆丸電線１０について、次の条件で密着性を試験した。
（１）長さ１００ｍｍの多層押出被覆丸電線１０の片側半分のＰＦＡ押出被覆１１，１２，１３を除去し、軟銅丸線１を露出する。
（２）軟銅丸線１の外径より僅かに大きく且つ残っているＰＦＡ押出被覆１１，１２，１３より小さな孔の開いた鉄板の孔に露出した軟銅丸線１を通し、引張試験機で、鉄板と露出した軟銅丸線１とをクランプし、引き抜き速度２００ｍｍ／ｍｉｎで、残っているＰＦＡ押出被覆１１，１２，１３から軟銅丸線１を引き抜いたときに要した力を測定する。
【００１９】
３つの試料についての試験結果は、６．４９Ｎ、６．３４Ｎ、６．４３Ｎであった。
【００２０】
実施例１の多層押出被覆丸電線１０によれば、次の効果が得られる。
（１）断面形状が丸形であるため、角線に比べて巻線の自由度が大きくなる。
（２）押出被覆のため、テープ巻被覆に比べて生産性を向上できる。
（３）軟銅丸線に錫めっき処理などのめっき処理をしないため、ＰＦＡの高い押出温度（３７０℃）でも、安定して押出しが出来る。
（４）２９０℃における寿命時間７千時間以上・寿命時間４万時間以上の耐熱性を得ることが出来る。
（５）バラツキが小さく安定したＰＦＡ押出被覆１１，１２，１３の密着性を得ることが出来る。
【００２１】
−実施例２−
めっき処理しない軟銅丸線１の代わりに、銀めっき軟銅丸線を用いてもよい。
【００２２】
−実施例３−
めっき処理しない軟銅丸線１の代わりに、ニッケルめっき軟銅丸線を用いてもよい。
【００２３】
−実施例４−
・ＰＦＡ押出被覆を４層以上設けてもよい。
【産業上の利用可能性】
【００２４】
本発明の多層押出被覆丸電線は、長時間使用され且つ高温となる巻線（例えばスイッチング電源用トランスの巻線）用線材として利用することが出来る。
【符号の説明】
【００２５】
１                  軟銅丸線
１０                多層押出被覆丸電線
１１                第一ＰＦＡ押出被覆
１２                第二ＰＦＡ押出被覆
１３                第三ＰＦＡ押出被覆
【図１】
2012186046.tif 000003
【図２】
2012186046.tif 000004